(57)【要約】【課題】インクジェット記録適性、印刷適性及びペン書き適性に優れ、かつ写真並の高精細な画質が得られ、更に染料及び顔料インク適性を有するインクジェット記録用はがきを提供する。【解決手段】紙支持体の片面に無機顔料を主体に含有するインク受理層を有するインクジェット記録用はがきであって、該紙支持体が天然パルプを主成分原紙にアルカリ土類金属の水溶性塩とカチオン性ポリマーを含有するサイズプレス液をサイズプレスしたものであることを特徴とするインクジェット記録用はがき。【選択図】  なし。【特許請求の範囲】
【請求項１】
紙支持体の片面に無機顔料を主体に含有するインク受理層を有するインクジェット記録用はがきであって、該紙支持体が天然パルプを主成分とする原紙にアルカリ土類金属の水溶性塩とカチオン性ポリマーを含有するサイズプレス液をサイズプレスしたものであることを特徴とするインクジェット記録用はがき。
【請求項２】
前記カチオン性ポリマーの数平均分子量が１０万以下である請求項１に記載のインクジェット記録用はがき。
【請求項３】
前記インク受理層が更にカチオン性ポリマーを含有する請求項１に記載のインクジェット記録用はがき。
【請求項４】
前記紙支持体のインク受理層が設けられた面の反対面には、塗工層を有しないか、あるいは塗工層を設ける場合はその塗工量は２ｇ／ｍ2以下である請求項１に記載のインクジェット記録用はがき。
【発明の詳細な説明】
【技術分野】
【０００１】
本発明は、インクジェット記録用はがきに関するものであり、詳しくは染料インク及び顔料インクの両方のインクに対して印字濃度が高く、かつ印字後の滲みがなく、更にペン書き適性及び印刷適性に優れたインクジェット記録用はがきに関するものである。
【背景技術】
【０００２】
近年、インクジェット記録方式が一般大衆へ普及するに伴い、はがきにも採用されるようになってきた。インクジェット記録用のはがきとしては、例えば、特開平９−１４３９００号（特許文献１）、特開平１０−２９７１４８号（特許文献２）、特開２００３−１２７５２８号（特許文献３）等に開示されている。
【０００３】
はがきには通常、郵便番号枠、切手貼り付け枠、あるいはお年玉付き年賀はがきの抽選番号等が宛名面側に印刷される。また、宛名面にはペン書き適性も要求される。従って、宛名面にはインクジェット記録適性と印刷適性及びペン書き適性が要求される。
【０００４】
一方、従来から写真印画紙をはがきに用いることが行われているが、インクジェットプリンタの高解像度化に伴い、いわゆる写真ライクな高精細な画像を得ることも可能になってきており、はがきの通信面側には写真印画紙並の高精細な画像が望まれている。
【０００５】
また一方では、インクジェット記録用のインクとして、水溶性の染料からなるインク（染料インク）と着色顔料からなる水性インク（顔料インク）が用いられているが、両方のインクに対して高い印字濃度と印字画像の滲みを抑制することが必要であり、はがきでは、宛名面と通信面の両面ともに染料インク適性と顔料インク適性が要求される。
【０００６】
上述したように、はがきに要求される特性は多岐に渡り、従来技術ではこれらの特性を十分に満足させるまでには至っていなかった。
【特許文献１】特開平９−１４３９００号公報
【特許文献２】特開平１０−２９７１４３号公報
【特許文献３】特開２００３−１２７５２８号公報
【発明の開示】
【発明が解決しようとする課題】
【０００７】
従って、本発明の目的は、インクジェット記録適性、印刷適性及びペン書き適性に優れ、かつ写真並の高精細な画質が得られ、更に染料及び顔料インク適性を有するインクジェット記録用はがきを提供することにある。
【課題を解決するための手段】
【０００８】
本発明の上記目的は、以下の発明によって基本的に達成された。
（１）紙支持体の片面に無機顔料を主体に含有するインク受理層を有するインクジェット記録用はがきであって、該紙支持体が天然パルプを主成分とする原紙にアルカリ土類金属の水溶性塩とカチオン性ポリマーを含有するサイズプレス液をサイズプレスしたものであることを特徴とするインクジェット記録用はがき。
（２）前記カチオン性ポリマーの数平均分子量が１０万以下である上記（１）に記載のインクジェット記録用はがき。
（３）前記インク受理層が更にカチオン性ポリマーを含有する上記（１）に記載のインクジェット記録用はがき。
（４）前記支持体のインク受理層が設けられた面の反対面には、塗工層を有しないか、あるいは塗工層を設ける場合はその塗工量は２ｇ／ｍ2以下である（１）に記載のインクジェット記録用はがき。
【発明の効果】
【０００９】
本発明のインクジェット記録用はがきは、インクジェット記録適性、印刷適性及びペン書き適性に優れ、かつ写真並の高精細な画質が得られ、更に染料及び顔料インク適性を有する。
【発明を実施するための最良の形態】
【００１０】
本発明の紙支持体の原紙に用いられる天然パルプとしては、広葉樹漂白サルファイトパルプ（ＬＢＳＰ）、広葉樹漂白クラフトパルプ（ＬＢＫＰ）、針葉樹漂白サルファイトパルプ（ＮＢＳＰ）、針葉樹漂白クラフトパルプ（ＮＢＫＰ）などが有利に用いられる。また、必要に応じて、木材パルプ以外に、非木材パルプ、合成パルプ、合成繊維或いは再生パルプなどを用いてもよい。
【００１１】
パルプは抄紙適性、ならびに、強度、平滑性、地合の均一性等といった紙の諸特性等を向上させるため、ダブルディスクリファイナー等の叩解機により叩解されるのが通常である。
【００１２】
叩解されたパルプスラリーは、長網抄紙機、ツインワイヤー抄紙機、または、丸網抄紙機等の抄紙機により抄紙される。この際、分散助剤、乾燥紙力増強剤、填料、サイズ剤、定着剤等の諸添加物は必要に応じて添加することが可能である。更に、必要であればｐＨ調節剤、染料、有色顔料、および蛍光増白剤等も添加することが可能である。
【００１３】
本発明では、上記のようにして抄造された原紙をサイズプレス液でサイズプレスする。この際サイズプレス液は、アルカリ土類金属の水溶性塩とカチオン性ポリマーを含有する。ここで用いられるアルカリ土類金属の水溶性塩のアルカリ土類金属としては、カルシウム、マグネシウム、バリウムが好ましく、特にマグネシウムが好ましい。水溶性金属塩の陰イオンとしては、硫酸イオン、塩素イオン、チオ硫酸イオン、硝酸イオン、酢酸イオン、炭酸イオンが好ましい。
【００１４】
サイズプレス液に含有するカチオン性ポリマーとしては、例えば、分子内に１〜３級アミン、４級アンモニウム塩を有する高分子で、具体的には、ポリエチレンポリアミンやポリプロピレンポリアミンなどのポリアルキレンポリアミン類またはその誘導体、２級アミン、３級アミン、４級アンモニウム塩を有するアクリル樹脂、ポリビニルアミン、ポリビニルアミジン類、ジシアンジアミド−ホルマリン重縮合物に代表されるジシアン系カチオン樹脂、ジシアンジアミド−ジエチレントリアミン重縮合物に代表されるポリアミン系カチオン樹脂、エピクロロヒドリン−ジメチルアミン付加重合物、ジメチルジアリルアンモニウムクロライド重合物、ジアリルアミン塩重合物、ジメチルジアリルアンモニウムクロライド重合物、アリルアミン塩の重合物、ジアルキルアミノエチル（メタ）アクリレート４級塩重合物、アクリルアミド−ジアリルアミン塩共重合物、ポリビニルアルコール−カチオンモノマーグラフト重合物等が挙げられる。カチオン性ポリマーの数平均分子量としては１０万以下が好ましく、下限は３千程度である。
【００１５】
サイズプレス液におけるアルカリ土類金属の水溶性塩の含有濃度は、０．３〜５質量％が好ましく、カチオン性ポリマーの含有濃度は０．５〜１０質量％が好ましい。また、アルカリ土類金属の水溶性塩（Ａ）とカチオン性ポリマー（Ｂ）の含有比率（Ａ／Ｂ）は、質量比で１／５〜２／１の範囲が好ましい。この含有比率にすることによって、染料インクと顔料インクの記録適性をバランス良く保つことができる。特に、宛名面の印刷適性及びペン書き適性を維持しながら、染料インクと顔料インクの記録適性をバランス良く保つ上で好ましい。
【００１６】
サイズプレス液には、更に、澱粉やポリビニルアルコール等のバインダーを含有するのが好ましい。バインダーの含有濃度は、１〜１０質量％が適当である。
【００１７】
サイズプレス液の原紙への含浸量は、固形分で１〜１０ｇ／ｍ2の範囲が好ましく、特に２〜６ｇ／ｍ2の範囲が好ましい。
【００１８】
サイズプレスは、オンマシン装置で原紙が抄造された後に連続して行うのが好ましく、サイズプレス工程で塗抹する方式としては、コンベンショナルサイズプレス、ゲートロールサイズプレス、フィルムトランスファー方式のサイズプレスを用いることができる。
【００１９】
このようにして製造された原紙（紙支持体）に直接にインク受理層を設けても良いが、予め原紙表面を平滑化する目的で、マシンカレンダー、ＴＧカレンダー、ソフトカレンダーなどのカレンダー処理を施すのが好ましい。
【００２０】
本発明は、上記した紙支持体の片面に無機顔料を主体に含有するインク受理層を有する。ここで、無機顔料を主体に含有するとは、インク受理層の全固形分に対して無機顔料を５０質量％以上含有することであり、好ましくは５５〜９０質量％含有することであり、特に６０〜９０質量％含有するのが好ましい。このように、無機顔料を主体に含有するインク受理層を設けることによって、インク吸収性が高くなるので該面を通信面としたときに写真ライクな高精細なカラー画像を得ることができる。
【００２１】
また、上記した無機顔料を主体に含有するインク受理層は、比較的少ない塗工量（本発明において塗工量とは乾燥塗工量を意味する）、例えば５〜１５ｇ／ｍ2、更には６〜１３ｇ／ｍ2の範囲の塗工量で必要とするインク吸収容量が得られるので、印刷耐性の点で好ましい。即ち、本発明では、上記したインク受理層を有する面を通信面とし、その反対面を宛名面とするが、宛名面に郵便番号枠、切手貼り付け枠、あるいはお年玉付き年賀はがきの抽選番号等を印刷するときに、通信面側のインク受理層にも大きな圧力が掛かるので印刷耐性（例えば、インク受理層の粉落ちがないこと等）が要求されるが、この印刷耐性は塗工量を比較的少なくすることによって可能となる。また、後述するバインダーとの組み合わせによって更に印刷耐性は向上し、直接通信面に印刷する場合にも充分に対応することができる。
【００２２】
インク受理層に用いられる無機顔料は、平均二次粒子径が１〜１０μｍのものが好ましい。また上記の粒子径の範囲内で２種の粒径の無機顔料を併用することができ、この場合、平均二次粒子径が１μｍ以上で５μｍ未満の無機顔料と平均粒径が５μ以上１０μｍ以下の無機顔料を併用するのが好ましい。インク受理層に用いられる無機顔料としては、例えば、軽質炭酸カルシウム、重質炭酸カルシウム、炭酸マグネシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、合成シリカ、水酸化マグネシウムなど挙げられる。これらの中でも合成シリカ等の多孔性顔料は好ましく用いられる。
【００２３】
インク受理層には無機顔料とともにバインダーを用いるのが好ましい。バインダーの含有量は、無機顔料に対して５〜５０質量％の範囲が好ましい。バインダーとしては、酸化澱粉、エーテル化澱粉、リン酸エステル化澱粉などの澱粉誘導体、カルボキシメチルセルロース、ヒドロキシエチルセルロースなどのセルロース誘導体、カゼイン、ゼラチン、大豆蛋白、ポリビニルアルコールまたはその誘導体、ポリビニルピロリドン、無水マレイン酸樹脂、スチレン−ブタジエン共重合体、メチルメタクリレート−ブタジエン共重合体などの共役ジエン系共重合体ラテックス、アクリル酸エステルあるいはメタクリル酸エステルの重合体または共重合体などのアクリル系重合体などのアクリル系重合体エマルジョン、エチレン酢酸ビニル共重合体などのビニル系重合体エマルジョン、或はこれら各種重合体のカルボキシ基などの官能基含有単量体による官能基変性重合体エマルジョン、メラミン樹脂、尿素樹脂などの熱硬化合成樹脂などの水性接着剤、ポリメチルメタクリレートなどのアクリル酸エステルやメタクリル酸エステルの重合体または共重合体樹脂；ポリウレタン樹脂、不飽和ポリエステル樹脂、塩化ビニル−酢酸ビニルコポリマー、ポリビニルブチラール、アルキッド樹脂などの合成樹脂系接着剤などを挙げることができる。
【００２４】
上記したバインダーの中でも、ポリビニルアルコールが好ましく、ポリビニルアルコールの中でも特にシラノール変性ポリビニルアルコールが好ましく用いられる。バインダーとしてシラノール変性ポリビニルアルコールを用いることによって、前述した通信面（インク受理層を有する面）の印刷耐性が更に向上する。また、インク受理層のバインダーとしてポリマーラテックスあるいはポリマーエマルジョンを用いることによっても印刷耐性が向上し、特にインク受理層のバインダーとしてシラノール変性ポリビニルアルコールとポリマーラテックスあるいはエマルジョンを組み合わせて用いることによってインク受理層の印刷耐性が一段と向上する。この場合の、シラノール変性ポリビニルアルコール（Ｐ）とポリマーラテックスあるいはポリマーエマルジョン（Ｌ）との含有比率（Ｐ／Ｌ）は、質量比で１／３〜６／１が好ましい。
【００２５】
インク受理層には、更にカチオン性ポリマーを含有するのが好ましい。カチオン性ポリマーを含有することによって本発明の紙支持体との相乗効果でインク滲みが一段と防止できるので印字画像（特にカラー画像）の鮮鋭度が向上する。カチオン性ポリマーとしては、例えば、分子内に１〜３級アミン、４級アンモニウム塩を有する高分子で、具体的には、ポリエチレンポリアミンやポリプロピレンポリアミンなどのポリアルキレンポリアミン類またはその誘導体、２級アミン、３級アミン、４級アンモニウム塩を有するアクリル樹脂、ポリビニルアミン、ポリビニルアミジン類、ジシアンジアミド−ホルマリン重縮合物に代表されるジシアン系カチオン樹脂、ジシアンジアミド−ジエチレントリアミン重縮合物に代表されるポリアミン系カチオン樹脂、エピクロロヒドリン−ジメチルアミン付加重合物、ジメチルジアリルアンモニウムクロライド重合物、ジアリルアミン塩重合物、ジメチルジアリルアンモニウムクロライド重合物、アリルアミン塩の重合物、ジアルキルアミノエチル（メタ）アクリレート４級塩重合物、アクリルアミド−ジアリルアミン塩共重合物、ポリビニルアルコール−カチオンモノマーグラフト重合物等が挙げられる。インク受理層に用いられるカチオン性ポリマーの数平均分子量としては３千〜２０万が好ましく、特に５千〜１０万の分子量のものが好ましい。
【００２６】
インク受理層には、添加剤として、顔料分散剤、増粘剤、流動性改良剤、消泡剤、抑泡剤、離型剤、発泡剤、浸透剤、蛍光増白剤、紫外線吸収剤、酸化防止剤、防腐剤、防バイ剤、耐水化剤どを適宜配合することもできる。
【００２７】
紙支持体のインク受理層を設ける面（通信面）の反対面（宛名面）には、塗工層は設けないのが好ましいが、塗工層を設ける場合には塗工量は２ｇ／ｍ2以下であるのが好ましく、更に１ｇ／ｍ2以下が好ましい。前述したように、宛名面には、郵便番号枠や切手貼り付け枠等の印刷が施されるので印刷適性が求められ、同時にペン書き適性及びインクジェット記録適性が求められる。通常インクジェット記録適性を有する塗工層は印刷適性やペン書き適性が劣り、逆に印刷適性及びペン書き適性を有する塗工層はインクジェット記録適性が劣る。従って、上記したように宛名面には塗工層は設けないか、塗工層を設ける場合でも上述したように微塗工であるのが好ましい。
【００２８】
本発明は、原紙にアルカリ土類金属の水溶性塩とカチオン性ポリマーを含有するサイズプレス液をサイズプレスした紙支持体を用いることによって、宛名面側の印刷適性及びペン書き適性を維持しながら、インクジェット記録適性を付与することができるが、この効果を最大限に引き出すには、上記したように宛名面側の塗工層は設けないかもしくは微塗工とするのが好ましい。
【００２９】
宛名面に上記した微塗工量の塗工層を設ける場合は、例えばペン書き性を向上させる目的で、表面サイズ剤を含有する塗工層を設けることができる。これによって、ペン書きしたときのインクの滲みが一段と防止できる。表面サイズ剤を含有する塗工層には、澱粉、ポリビニルアルコール、セルロース誘導体等のバインダーを含有させるのが好ましい。表面サイズ剤としては、スチレン−アクリル酸系共重合体、スチレン−メタクリル酸系共重合体、アクリロニトリル−ビニルホルマール−アクリル酸エステル共重合体、スチレン−マレイン酸系共重合体、オレフィン−マレイン酸共重合体、アルキルケテンダイマー（ＡＫＤ）系の表面サイズ剤が挙げられる。好ましくはスチレン−アクリル酸系共重合体、スチレン−メタクリル酸系共重合体、スチレン−マレイン酸共重合体である。
【実施例１】
【００３０】
以下に、本発明の実施例を挙げて説明するが、本発明はこれらの例に限定されるものではない。また、「部」及び「％」は、特に明示しない限り質量部及び質量％を示す。尚、配合において示す部数は実質成分の数量である。
【００３１】
＜サンプル１の作製＞
＜紙支持体の作製＞
ＬＢＫＰ（濾水度４５０ｍｌｃｓｆ）８０部とＮＢＫＰ（濾水度４４０ｍｌｃｓｆ）２０部から成る木材パルプ１００部に対して、タルク８部、市販強化ロジンサイズ剤０．５部、市販カチオン系ポリアクリルアミド０．８部、硫酸バンド２．０部のスラリーを調製後、長網抄紙機で坪量１８０ｇ／ｍ2のになるように抄造し乾燥した後、オンマシンのサイズプレス装置を用いて下記のサイズプレス液をウェットで３０ｇ／ｍ2サイズプレスした。更にカレンダー処理を施して紙支持体を得た。
【００３２】
＜サイズプレス液＞
サイズプレス液中における濃度
澱粉                                                    ５％
カチオン性ポリマー                                      ２％
（ＨＰ２００Ａ；エピクロロヒドリン系付加重合物、数平均分子量９千〜１万、センカ
（株）製）
硫酸マグネシウム                                        １％
【００３３】
上記の紙支持体の片面に下記のインク受理層を塗工量９ｇ／ｍ2で設けて、インクジェット記録用はがきのサンプル１を作製した。
【００３４】
＜インク受容層＞
アンモニア                                                ０．５部
無機顔料（平均粒子径が３．７μｍの合成非晶質シリカ）        ５０部
無機顔料（平均粒子径が８．０μｍの合成非晶質シリカ）        ５０部
シラノール変性ポリビニルアルコール                          ２２部
（クラレＲポリマーＲ−１１３０；クラレ（株）製）
エチレン−酢酸ビニルエマルジョン                            ２５部
（リカボンドＢＥＦ９８５７；中央理化工業（株）製）
カチオン性ポリマー                                          ３０部
（スミレッズレジン１００１；アクリルアミド・ジアリルアミン系共重合物、数平均分
子量７万、住友化学（株）製）
【００３５】
＜サンプル２の作製＞
上記サンプル１のサイズプレス液の硫酸マグネシウムを塩化マグネシウムに変更する以外は、サンプル１と同様にして作製した。
【００３６】
＜サンプル３の作製＞
上記サンプル１のサイズプレス液の硫酸マグネシウムを塩化カルシウムに変更する以外は、サンプル１と同様にして作製した。
【００３７】
＜サンプル４の作製＞
上記サンプル１のサイズプレス液のカチオン性ポリマーを、スミレッズレジン１００１（アクリルアミド・ジアリルアミン系共重合物、数平均分子量７万、住友化学（株）製）
に変更する以外は、サンプル１と同様にして作製した。
【００３８】
＜サンプル５の作製＞
上記サンプル１のサイズプレス液のカチオン性ポリマーを抜いた以外は、サンプル１と同様にして作製した。
【００３９】
＜サンプル６の作製＞
上記サンプル１のサイズプレス液の硫酸マグネシウムを抜いた以外は、サンプル１と同様にして作製した。
【００４０】
＜サンプル７の作製＞
上記サンプル１のサイズプレス液のカチオン性ポリマーと硫酸マグネシウムを抜いた以外は、サンプル１と同様にして作製した。
【００４１】
＜サンプル８の作製＞
上記サンプル１と同様にして作製した。但し、インク受理層の反対面に下記の微塗工層を塗工量０．５ｇ／ｍ2で設けた。
＜微塗工層＞
表面サイズ剤                                              １．３部
（ハーサイズＫＮ−５００；スチレン・アクリル樹脂、ハリマ化成（株）製）
澱粉                                                      ３．０部
【００４２】
上記のようにして作製した各種サンプルについて、インク受理層を有する面（通信面）のインクジェット記録適性（画像濃度、画像の滲み）、及び反対面（宛名面）のインクジェット記録適性を以下のようにして評価した。その結果を表１及び表２に示す。
【００４３】
＜通信面；染料インクの印字濃度＞
インクジェットプリンタ（キヤノン（株）のＰＩＸＵＳ９５０ｉ；水性染料インク使用）で、ブラック（ＢＫ）シアン（Ｃ）、マゼンタ（Ｍ）、イエロー（Ｙ）の各色１００％のベタ印字を行い、各色の光学濃度（ＯＤ値）を光学濃度計（Ｇｒｅｔａｇ  Ｍａｃｈｂｅｔｈ  ＡＧ  ＳｐｅｃｔｒｏＥｙｅ）で測定した。
【００４４】
＜通信面；顔料インクの印字濃度＞
インクジェットプリンター（セイコーエプソン（株）のＰＭ−４０００ＰＸ；水性顔料インク使用）でブラック（ＢＫ）シアン（Ｃ）、マゼンタ（Ｍ）、イエロー（Ｙ）の１００％ベタ印字を行った後、各色の光学濃度（ＯＤ値）を光学濃度計（Ｇｒｅｔａｇ  Ｍａｃｈｂｅｔｈ  ＡＧ  ＳｐｅｃｔｒｏＥｙｅ）で測定した。
【００４５】
＜通信面；画像の滲み＞
フォトインクカートリッジＢＣ−２２ｅを装填したキヤノン社製インクジェットプリンター（ＢＪＣ−４３０Ｊ）で、インクジェット記録用シートにブラック、シアン、マゼンタ、イエローの各単色及び、ブラックインクを除く他の３色インクでの２重色（レッド、グリーン、ブルー）の計７色のベタパターンを、２ｃｍ×２ｃｍ四方で横一列に隙間なく並べて記録するという方法で、ベタ印字を行った。印字部の各色境界部について目視評価を行い、以下の基準で判定した。
Ａ：境界を接する各色がすっきりした線で分けられており、一方の色が他方の色の側へ      滲み出していない。
Ｂ：各色の境界がはっきりした線ではないが識別でき、一方の色が他方の色の側へ滲み      出していない。
Ｃ：各色の境界がぼやけており、一方の色が他方の色の側へ若干滲み出している。
Ｄ：各色の境界がわからず、隣接色への滲み出しが大きい。
【００４６】
＜宛名面；染料インクの印字濃度＞
インクジェットプリンタ（キヤノン（株）のＰＩＸＵＳ９５０ｉ；水性染料インク使用）で、ブラック（ＢＫ）の１００％のベタ印字を行い、光学濃度（ＯＤ値）を光学濃度計（Ｇｒｅｔａｇ  Ｍａｃｈｂｅｔｈ  ＡＧ  ＳｐｅｃｔｒｏＥｙｅ）で測定した。
【００４７】
＜宛名面；顔料インクの印字濃度＞
インクジェットプリンター（セイコーエプソン（株）のＰＭ−４０００ＰＸ；水性顔料インク使用）で、ブラック（ＢＫ）の１００％ベタ印字を行った後、光学濃度（ＯＤ値）を光学濃度計（Ｇｒｅｔａｇ  Ｍａｃｈｂｅｔｈ  ＡＧ  ＳｐｅｃｔｒｏＥｙｅ）で測定した。
【００４８】
＜宛名面；染料インクの耐水性＞
インクジェットプリンタ（キヤノン（株）のＰＩＸＵＳ９５０ｉ；水性染料インク使用）で、ブラック（ＢＫ）の１００％のベタ印字（大きさ５ｍｍ角）を行い、印字後２４時間経過後に水道水０．０５ｍｌを印字部に滴下した。滴下後２４時間経過後に目視評価を行い、以下の基準で判定した。
Ａ：印字部からの滲み出しがない。
Ｂ：印字部からの滲み出しが僅かにあるが、印字濃度も変わらない程度である。
Ｃ：印字部からの滲み出しがあり、印字濃度がやや低下している。
Ｄ：印字部からの滲み出しが大きく、印字部の判別が困難、印字濃度も著しく低下して      いる。
【００４９】
【表１】
2005067166.tif 000002
【００５０】
【表２】
2005067166.tif 000003
【００５１】
上記結果から明らかなように、本発明のサンプルは、通信面及び宛名面ともに染料インクと顔料インクの両方のインクに対して高い印字濃度が得られ、宛名面の染料インクの耐水性に優れ、更に通信面の画像滲みがなく、フォトライクな高精細な記録画像が得られる。一方、比較例のサンプルは、染料インクと顔料インクの両方に対して印字濃度を満足させることができず、また通信面の画像の滲み及び宛名面の耐水性に劣る。
【００５２】
次に、上記で作製した各サンプルについて、印刷適性とペン書き適性を評価した。印刷適性については、宛名面に郵便番号枠、切手枠及びお年玉抽選番号を通常のオフセット印刷方式で印刷し、宛名面の印刷性と通信面の粉落ちによる影響を見た。その結果、いずれのサンプルも、宛名面に塗工量が２ｇ／ｍ2より大きい塗工層を設けていないので印刷性の問題はなかった。また通信面側のインク受理層は、無機顔料を主体とするが塗工量が１５ｇ／ｍ2以下であり、更にシラノール変性ポリビニルアルコール及びポリマーエマルジョンをバインダーとして用いているので、粉落ちは殆ど発生せず、１５万枚の印刷でも問題なかった。
【００５３】
宛名面のペン書き適性については、パーカー（株）製のペン（Quink、赤）で宛名書きし、インクの滲みを評価したところ、いずれのサンプルも宛名面に塗工量が２ｇ／ｍ2より大きい塗工層を設けていないのでインクの滲みは少なく、とりわけ、宛名面に表面サイズ剤を含有する微塗工層を設けたサンプル８は良好でった。